(57)【特許請求の範囲】
【請求項１】
天然蛋白質を含む脱脂粉乳を添加混合したビスコースを再生浴に押し出して再生した抗菌性ビスコースレーヨン。
【請求項２】
前記天然蛋白質の添加量が、セルロース１００重量部に対し１〜５０重量部である請求項１のビスコースレーヨン。
【請求項３】
前記天然蛋白質はカゼインである請求項１または２記載のビスコースレーヨン。
【請求項４】
天然蛋白質を含む脱脂粉乳を、水またはアルカリ水溶液に分散または溶解させてビスコースに添加混合し、再生浴に押し出して再生させる、抗菌性ビスコースレーヨンの製造方法。
【発明の詳細な説明】
【０００１】
【発明の属する技術分野】
本発明は抗菌性を有するビスコースレーヨン及びその製造方法に関する。
【０００２】
【従来の技術】
ビスコースレーヨンを改良するため蛋白質や蛋白質誘導体を混合紡糸する方法はこれまでにも知られている。例えば、特公昭３５−１１４５８号公報にはカルバミルエチル化蛋白質をビスコースに混合紡糸することにより羊毛様の風合いを持ち、同時に酸性染料に対する染色性を向上させる方法が開示されている。また特公昭４０−９０５２号公報には蛋白質とエピクロルヒドリンの反応物をビスコースへ添加混合し紡糸する方法が記載されている。
また繊維学会誌Ｖｏｌ．２５，Ｎｏ６（１９６９）にはミルクカゼインとエピクロルヒドリンとの反応物をビスコースに添加しビスコースの強アルカリ性を利用してエピクロルヒドリンを介してセルロースにミルクカゼインをグラフトさせる方法が開示されている。
【０００３】
【発明が解決しようとする課題】
ビスコースレーヨンに抗菌性をもたせるためビスコースに種々の抗菌性物質を混合し紡糸することが知られている。たとえばキトサンをはじめヒノキチオール、第４級アンモニウム塩、硫黄、ミネラル鉱石等を混合紡糸する方法である。
しかし人体に直接接触して使用する繊維として上記物質を使用しても人によってはカブレやかゆみを起こすこともあり、さらに自然な抗菌性繊維の開発が望まれている。
【０００４】
【課題を解決するための手段】
本発明者等は天然の蛋白質をビスコースレーヨンに担持させると抗菌性をもつことを見いだし本発明に至った。
すなわち本発明は、天然蛋白質を含む脱脂粉乳を添加混合したビスコースを再生浴に押し出して再生した抗菌性ビスコースレーヨンである。
【０００５】
本発明の好ましい態様は、天然蛋白質の添加量が、セルロース１００重量部に対し１〜５０重量部であるビスコースレーヨンである。
【０００６】
また上記天然蛋白質はカゼインであることが好ましい。
【０００７】
天然蛋白質の添加量は、セルロース１００重量部に対し好ましくは１〜５０重量部、より好ましくは３〜４０重量部である。さらに好ましくは５〜２０重量部である。天然蛋白質の添加量がセルロース１００重量部に対し１重量部より少ないと得られる繊維の抗菌性が不十分である。また５０重量部より多いと繊維の強力が劣り実用性に問題がある。
【０００８】
本発明の抗菌性ビスコースレーヨンの製造方法は、天然蛋白質を含む脱脂粉乳を、水またはアルカリ水溶液に分散または溶解させてビスコースに添加混合し、再生浴に押し出して再生させることを特徴とする。
【０００９】
【発明の実施の態様】
本発明に使用するビスコースは通常のビスコースレーヨンを製造するものを使用できる。
本発明で使用する天然蛋白質はゼラチン、コラーゲン、カゼイン、大豆蛋白質、セリシン、フィブロイン等があり、いずれの天然蛋白質も使用できるが、取り扱いやすさ、繊維性能への影響の面からカゼインが特に好ましい。
【００１０】
カゼインは牛乳にふくまれるものをそのまま使用できる。ビスコースへの添加方法は牛乳をそのままビスコースに添加すればよい。多量の添加はビスコースの粘度低下が大きくなるので、いったん酸で凝固させたのちアルカリ液に溶解し、所定の濃度に調整したものを使用する。
また脱脂粉乳も使用できる。脱脂粉乳は水またはアルカリ水溶液に分散または溶解させてビスコースに添加する。
【００１１】
本発明のビスコースレーヨンを製造するための紡糸浴は通常のビスコースレーヨンの紡糸浴である。すなわち、硫酸濃度７０〜１７０ｇ／ｌ、硫酸亜鉛濃度０〜５０ｇ／ｌ、硫酸ナトリウム濃度１５０〜３５０ｇ／ｌの紡糸浴である。紡糸温度は４５〜５５℃である。その他の製造条件についても標準的な条件である。
【００１２】
【実施例】
（参考例）  セルロース含有量８．５重量％、水酸化ナトリウム５．８重量％、二硫化炭素３２重量％（セルロース重量に対して）の組成で、落球粘度５９秒、塩化アンモニウム価１６ｃｃのビスコースを準備した。上記ビスコース７０００ｇに成分無調整牛乳１９８３ｇ（大山乳業協同組合製、蛋白質含有量３．０重量％）をそのまま添加した（セルロース１００重量部に対する蛋白質の量は１０重量部である）。添加後これを十分に混和するまで撹拌した。このときのビスコース温度は２０℃であった。  このビスコース溶液を硫酸１１０ｇ／ｌ、硫酸亜鉛１５ｇ／ｌ、硫酸ナトリウム３５０ｇ／ｌの紡糸浴中に紡糸速度５０ｍ／分、延伸率５０％で紡糸し、繊度１．７デシテックスのビスコースレーヨンのトウを得た。これを繊維長５１ｍｍに切断して脱硫、漂白した。
【００１３】
（実施例１）  脱脂粉乳１００ｇ（雪印アクセス株式会社製、蛋白質含有量３５重量％）を水２５０ｇに分散させ（蛋白質濃度１０重量％）、十分撹拌したのち脱泡した。この蛋白質分散液２９８ｇを参考例に使用したビスコース７０００ｇに添加し（セルロース１００重量部に対する蛋白質の量は５重量部である）、十分に混和するまで撹拌した。このビスコース溶液を参考例と同様にして紡糸し繊度１．７デシテックス、繊維長５１ｍｍのビスコースレーヨンを得た。
【００１４】
（実施例２）  実施例１と同じ脱脂粉乳３５７ｇを水に分散し（蛋白質濃度１０重量％）、十分撹拌したのち脱泡した。この蛋白質分散液１１９０ｇを参考例に使用したビスコース７０００ｇに添加し（セルロース１００重量部に対する蛋白質の量は２０重量部である）、十分に混和するまで撹拌した。このビスコース溶液を参考例と同様にして紡糸し繊度１．７デシテックス、繊維長５１ｍｍのビスコースレーヨンを得た。
【００１５】
上記各実施項例、比較例のビスコースレーヨンの繊維性状を測定した。測定は次ぎの方法による。
引っ張り強さ、伸び率
ＪＩＳ  Ｌ−１０１５化学ステープル試験方法による。
測定項目    乾強度、湿強度、乾伸度、湿伸度
抗菌性試験
繊維製品新機能評価協議会の定める統一試験方法マニュアルに準じた。試験菌体は黄色ブドウ球菌を用いた。評価基準は静菌活性値２．２以上。洗濯試験はＪＩＳ  Ｌ−０２１７  １０３法に準じた（洗剤は、ＪＡＦＥＴ標準洗剤を使用した）。洗濯回数は連続１０回である。
【００１６】
その結果を次ぎに示す。
参考例          実施例１      実施例２
セルロース１００重量部に
対する蛋白質の量（重量部）    １０            ５            ２０
繊度                        １．７          １．７        １．７
乾強度（ｃＮ／ｄｔｅｘ）    ２．０２        ２．２１      １．７０
湿強度（ｃＮ／ｄｔｅｘ）    １．２１        １．３２      １．０２
乾伸度（％）                １６．５        １６．８      １４．３
湿伸度（％）                １８．１        １７．２      １５．０
静菌活性値
洗濯無            ２．６          ４．７        ４．９
洗濯有            ２．３          ３．２        ３．８
【００１７】
【発明の効果】
上記の測定結果に示すとおり、本発明のビスコースレーヨンは高い抗菌活性をもっている。しかも天然蛋白質を用いているので無毒性であり、カブレ等の人体への外もきわめて少ない繊維である。
この繊維を素材とする織物、編み物から風合いのすぐれた被服、寝具類が得られる。また不織布の素材としても衛生材料、医療用等に風合いのよい製品が得られる。さらに繊維として必要な強度、伸度を失わず十分に実用に耐えるものである。